(57)【要約】【課題】異種ポリタイプの混入を抑制可能な炭化珪素単結晶の製造方法を提供する。【解決手段】炭化珪素単結晶の製造方法は以下の工程を備えている。主面１ａを含む種結晶１と、炭化珪素原料６とが坩堝２内に配置される。炭化珪素原料６を昇華させて種結晶１の主面１ａ上に再結晶させることにより炭化珪素単結晶１０が成長する。炭化珪素単結晶１０を成長させる工程後に坩堝２内に残っており、かつ１００μｍ以上の最大径を有する炭化珪素原料６の粉末６ａにおいて、表面積が９０％以上炭化している粉末６ａの数の割合が３０％未満の状態で炭化珪素原料６の昇華が終了する。【選択図】図１
2015151284.tif 000002
【特許請求の範囲】
【請求項１】
主面を含む種結晶と、炭化珪素原料とを坩堝内に配置する工程と、
前記炭化珪素原料を昇華させて前記種結晶の前記主面上に再結晶させることにより炭化珪素単結晶を成長させる工程とを備え、
前記炭化珪素単結晶を成長させる工程後に前記坩堝内に残っており、かつ１００μｍ以上の最大径を有する前記炭化珪素原料の粉末において、表面積が９０％以上炭化している前記粉末の数の割合が３０％未満の状態で前記炭化珪素原料の昇華を終了させる、炭化珪素単結晶の製造方法。
【請求項２】
前記炭化珪素単結晶を成長させる工程後に前記坩堝内に残っており、かつ１００μｍ以上の最大径を有する前記炭化珪素原料の前記粉末において、表面積が９０％以上炭化している前記粉末の数の割合が１０％未満の状態で前記炭化珪素原料の昇華を終了させる、請求項１に記載の炭化珪素単結晶の製造方法。
【請求項３】
前記炭化珪素原料に鉄を付着させる工程をさらに備えた、請求項１または請求項２に記載の炭化珪素単結晶の製造方法。
【請求項４】
前記炭化珪素原料における前記鉄の割合は０．１質量ｐｐｍ未満である、請求項３に記載の炭化珪素単結晶の製造方法。
【請求項５】
前記種結晶の前記主面と平行な方向に沿った前記炭化珪素単結晶の径は、１００ｍｍ以上である、請求項１〜請求項４のいずれか１項に記載の炭化珪素単結晶の製造方法。
【発明の詳細な説明】
【技術分野】
【０００１】
本発明は、炭化珪素単結晶の製造方法に関し、特定的には、異種ポリタイプの混入を抑制可能な炭化珪素単結晶の製造方法に関する。
【背景技術】
【０００２】
近年、半導体装置の製造用に炭化珪素基板が用いられ始めている。炭化珪素は珪素に比べて大きなバンドギャップを有する。そのため、炭化珪素基板を用いた半導体装置は、耐圧が高く、オン抵抗が低く、また高温環境下での特性の劣化が小さいといった利点を有する。
【０００３】
炭化珪素基板に用いられる炭化珪素単結晶は、たとえば昇華再結晶法により製造される。特開２００８−２２２５４９号公報（特許文献１）には、黒鉛製の坩堝に配置された炭化珪素原料に対向する位置に種結晶が設けられた状態で、炭化珪素原料を昇華させる方法が記載されている。これにより、種結晶の表面において炭化珪素単結晶が成長する。
【先行技術文献】
【特許文献】
【０００４】
【特許文献１】特開２００８−２２２５４９号公報
【発明の概要】
【発明が解決しようとする課題】
【０００５】
しかしながら、特開２００８−２２２５４９号公報に記載の炭化珪素単結晶の製造方法によれば、種結晶の表面に成長した炭化珪素単結晶において異種ポリタイプが混入する場合があった。
【０００６】
本発明は、上記のような課題を解決するために成されたものであり、その目的は、異種ポリタイプの混入を抑制可能な炭化珪素単結晶の製造方法を提供することである。
【課題を解決するための手段】
【０００７】
本発明に係る炭化珪素単結晶の製造方法は以下の工程を有している。第１の主面を含む種結晶と、炭化珪素原料とが坩堝内に配置される。炭化珪素原料を昇華させて種結晶の第１の主面上に再結晶させることにより炭化珪素単結晶が成長する。炭化珪素単結晶を成長させる工程後に坩堝内に残っており、かつ１００μｍ以上の最大径を有する炭化珪素原料の粉末において、表面積が９０％以上炭化している粉末の数の割合が３０％未満の状態で炭化珪素原料の昇華が終了する。
【発明の効果】
【０００８】
本発明によれば、異種ポリタイプの混入を抑制可能な炭化珪素単結晶の製造方法を提供することができる。
【図面の簡単な説明】
【０００９】
【図１】本発明の一実施の形態に係る炭化珪素単結晶の製造方法の第１の工程を概略的に説明するための断面模式図である。
【図２】本発明の一実施の形態に係る炭化珪素単結晶の製造方法を概略的に説明するフロー図である。
【図３】図１の領域ＩＩＩにおける炭化珪素原料の構造を概略的に示す拡大断面模式図である。
【図４】炭化珪素原料を昇華させる前の炭化珪素原料の粉末の構造を概略的に示す断面模式図である。
【図５】本発明の一実施の形態に係る炭化珪素単結晶の製造方法の第２の工程を概略的に説明するための断面模式図である。
【図６】図５の領域ＶＩにおける炭化珪素原料の構造を概略的に示す拡大断面模式図である。
【図７】炭化珪素原料を昇華させた後の炭化珪素原料の粉末の第１の例の構造を概略的に示す断面模式図である。
【図８】炭化珪素原料を昇華させた後の炭化珪素原料の粉末の第２の例の構造を概略的に示す断面模式図である。
【図９】炭化珪素原料を昇華させた後の炭化珪素原料の第１の粉末のＳＥＭ(Scanning  Electron  Microscope）像である。
【図１０】炭化珪素原料を昇華させた後の炭化珪素原料の第２の粉末のＳＥＭ像である。
【図１１】炭化珪素原料を昇華させた後の炭化珪素原料の粉末のＥＤＳ（Energy  Dispersive  X-ray  Spectroscopy）スペクトルである。
【発明を実施するための形態】
【００１０】
［本願発明の実施形態の説明］
以下、図面に基づいて本発明の実施の形態について説明する。なお、以下の図面において同一または相当する部分には同一の参照番号を付しその説明は繰返さない。また、本明細書中の結晶学的記載においては、個別方位を［］、集合方位を＜＞、個別面を（）、集合面を｛｝でそれぞれ示している。また、負の指数については、結晶学上、”−”（バー）を数字の上に付けることになっているが、本明細書中では、数字の前に負の符号を付けている。
【００１１】
発明者らは、炭化珪素単結晶において異種ポリタイプが混入することを抑制する方策について鋭意研究の結果、以下の知見を得て本発明を見出した。
【００１２】
昇華法による炭化珪素のバルク成長においては、成長雰囲気の原料ガスにおける珪素に対する炭素の割合が大きくなると、ポリタイプ４Ｈの炭化珪素が不安定になる。そのため、ポリタイプ４Ｈの炭化珪素単結晶中に、たとえばポリタイプ６Ｈおよびポリタイプ１５Ｒなどの異種ポリタイプの炭化珪素が混入する。珪素は炭素よりも蒸気圧が高いため、炭化珪素結晶から珪素が離脱（昇華）しやすい。炭化珪素原料を構成する粉末が昇華する際に、珪素が昇華することにより炭素が原料粉末の表面に残される。つまり、原料粉末の表面が炭化する。原料粉末の表面の炭化が、種結晶の表面に成長する炭化珪素単結晶において異種ポリタイプの混入の原因であると考えられる。発明者は鋭意研究の結果、炭化珪素単結晶を成長させる工程後に坩堝内に残っており、かつ１００μｍ以上の最大径を有する炭化珪素原料の粉末において、表面積が９０％以上炭化している粉末の数の割合が３０％未満の状態で炭化珪素原料の昇華を終了させることにより、効果的に異種ポリタイプの混入が抑制可能であることを見出した。
【００１３】
（１）実施の形態に係る炭化珪素単結晶の製造方法は以下の工程を備えている。主面１ａを含む種結晶１と、炭化珪素原料６とが坩堝２内に配置される。炭化珪素原料６を昇華させて種結晶１の主面１ａ上に再結晶させることにより炭化珪素単結晶１０が成長する。炭化珪素単結晶１０を成長させる工程後に坩堝２内に残っており、かつ１００μｍ以上の最大径を有する炭化珪素原料６の粉末６ａにおいて、表面積が９０％以上炭化している粉末６ａの数の割合が３０％未満の状態で炭化珪素原料６の昇華が終了する。これにより、炭化珪素単結晶中に異種ポリタイプの混入することを効果的に抑制することができる。
【００１４】
（２）上記（１）に係る炭化珪素単結晶の製造方法において好ましくは、炭化珪素単結晶１０を成長させる工程後に坩堝２内に残っており、かつ１００μｍ以上の最大径を有する炭化珪素原料６の粉末６ａにおいて、表面積が９０％以上炭化している粉末６ａの数の割合が１０％未満の状態で炭化珪素原料６の昇華が終了する。これにより、炭化珪素単結晶中に異種ポリタイプの混入することをより効果的に抑制することができる。
【００１５】
（３）上記（１）または（２）に係る炭化珪素単結晶の製造方法において好ましくは、炭化珪素原料６に鉄が付着する。炭化珪素原料に鉄が付着していると、炭化珪素は、鉄と反応することにより、炭化珪素に鉄が付着していない場合よりも低い温度で昇華する。これにより、粉末表面の炭化が抑制されるため、炭化珪素単結晶に異種ポリタイプが混入することを効果的に抑制することができる。
【００１６】
（４）上記（３）に係る炭化珪素単結晶の製造方法において好ましくは、炭化珪素原料における鉄の割合は０．１質量ｐｐｍ未満である。これにより、炭化珪素単結晶に鉄が混入することを抑制しつつ、炭化珪素単結晶に異種ポリタイプが混入することをより効果的に抑制することができる。
【００１７】
（５）上記（１）〜（４）のいずれか１項に係る炭化珪素単結晶の製造方法において好ましくは、種結晶１の主面１ａと平行な方向に沿った炭化珪素単結晶１０の径は、１００ｍｍ以上である。炭化珪素単結晶の径が大きくなると異種ポリタイプが混入しやすくなる。上記炭化珪素単結晶の製造方法は、炭化珪素単結晶の径が１００ｍｍ以上の場合においてより好適に利用可能である。
【００１８】
［本願発明の実施形態の詳細］
図１を参照して、本発明の一実施の形態に係る炭化珪素単結晶の製造に用いられる坩堝の構造について説明する。
【００１９】
図１を参照して、本実施の形態に係る炭化珪素単結晶の製造に用いられる坩堝２は、種結晶保持部４と、原料収容部５とを主に有する。種結晶保持部４と原料収容部５とは、たとえばグラファイトからなる。種結晶保持部４は、炭化珪素単結晶からなる種結晶１を保持可能に構成されている。原料収容部５は、側面と底面とを有しており、側面と底面とにより形成された凹状の部分に炭化珪素原料６を収容可能に構成されている。種結晶保持部４を原料収容部５に組み合わせることにより、種結晶１および炭化珪素原料６が、種結晶保持部４と原料収容部５とに囲まれた空間内に配置される。種結晶１の主面１ａが炭化珪素原料６の表面に対向するように、種結晶保持部４は原料収容部５に組み合わせ可能に構成されている。
【００２０】
原料収容部５の外周を囲うように、たとえば誘導加熱式ヒータや抵抗加熱式ヒータなどの加熱部（図示せず）が配置されている。加熱部は、原料収容部５に配置されている炭化珪素原料６が炭化珪素の昇華温度まで昇温可能に構成されている。坩堝２の外周を覆うように断熱材（図示せず）が配置されていてもよい。
【００２１】
図２〜図８を参照して、本発明の一実施の形態に係る炭化珪素単結晶の製造方法について説明する。
【００２２】
まず、炭化珪素原料準備工程（Ｓ１０：図２）が実施される。具体的には、たとえば炭化珪素多結晶の塊を粉砕することにより、炭化珪素原料粉末が準備される。炭化珪素多結晶の粉砕は、たとえば炭化珪素多結晶の塊に対して機械的衝撃が加えられることにより行われる。炭化珪素多結晶の塊を、炭化珪素多結晶の両側から鉄を含む押圧部材で挟み込んで圧力を加えることにより、炭化珪素多結晶の塊が粉砕されて原料粉末となる。また炭化珪素多結晶の塊をすり鉢に配置し、炭化珪素多結晶の塊をすり棒で押圧することにより炭化珪素多結晶を粉砕してもよい。
【００２３】
炭化珪素多結晶の塊が鉄を含む材料を用いて粉砕されることによって、炭化珪素多結晶の粉末の表面に鉄（Ｆｅ）が付着する。炭化珪素多結晶の粉末の表面に、ニッケル（Ｎｉ）、クロム（Ｃｒ）およびマンガン（Ｍｎ）等が付着する場合もある。炭化珪素原料６における鉄の割合は、たとえば、０．１質量ｐｐｍ未満であり、より好ましくは０．０５質量ｐｐｍ未満である。炭化珪素多結晶の粉末の表面に、ニッケル（Ｎｉ）、クロム（Ｃｒ）およびマンガン（Ｍｎ）等が付着する場合、炭化珪素原料６におけるニッケルの割合は、たとえば、０．０５質量ｐｐｍ未満であり、より好ましくは０．０１質量ｐｐｍ未満である。炭化珪素原料６におけるクロムの割合は、たとえば、０．２質量ｐｐｍ未満であり、より好ましくは０．１質量ｐｐｍ未満である。炭化珪素原料６におけるマンガンの割合は、たとえば、０．０５質量ｐｐｍ未満である。炭化珪素原料における鉄、ニッケル、クロムおよびマンガンの含有量は、たとえば、ＧＤＭＳ（Glow  Discharge  Mass  Spectrometry)により測定可能である。
【００２４】
次に、炭化珪素原料の塊を粉砕することによって形成された炭化珪素原料の粉末がふるいにかけられる。これにより、たとえば最大径が１００μｍ以上２ｍｍ以下の炭化珪素原料の粉末だけが選別される。つまり、最大径が１００μｍ未満の粉末および最大径が２ｍｍより大きい粉末は除去される。好ましくは、炭化珪素原料の粉末の表面に高指数面が出現するように炭化珪素の塊が粉砕される。高指数面とは、｛０００１｝面からオフした面のことであり、たとえば（０３−３８）面および（１１−２８）面などである。これにより、炭化珪素原料の粉末の表面における炭化珪素が昇華しやすくなる。
【００２５】
次に、炭化珪素原料配置工程（Ｓ２０：図２）が実施される。具体的には、図１を参照して、上記ふるいによって選別された炭化珪素原料６が坩堝２の原料収容部５に配置される。炭化珪素原料６の質量はたとえば１０００ｇである。同様に、種結晶１の主面１ａが、炭化珪素原料６の表面と対向するようにして種結晶保持部４により保持される。これにより、主面１ａを含む種結晶１と、炭化珪素原料６とが坩堝２内に配置される。種結晶１は、たとえばポリタイプ４Ｈの炭化珪素単結晶から構成される。種結晶１の主面１ａは、たとえば｛０００１｝面であってもよいし、｛０００１｝面から８°以下程度オフした面であってもよい。より具体的には、種結晶１の主面１ａは、たとえば（０００１）面であってもよいし、（０００１）面から８°以下程度オフした面であってもよい。種結晶１の主面１ａの最大径Ｗ１は、たとえば１００ｍｍである。種結晶１の主面１ａの最大径Ｗ１は、好ましくは１００ｍｍ以上であり、より好ましくは１５０ｍｍ以上である。
【００２６】
図３を参照して、炭化珪素原料６を昇華させる前における炭化珪素原料６は炭化珪素からなる多数の粉末６ａ〜６ｃから構成されている。図４を参照して、炭化珪素原料の粉末６ａの最大径ｄは、たとえば１００μｍ以上２ｍｍ以下である。炭化珪素原料６は、最大径ｄが１００μｍ未満の粉末を含んでいてもよい。炭化珪素原料６を昇華させる前における炭化珪素原料６の粉末６ａの表面の大部分は炭化されてない。炭化珪素原料６を昇華させる前における炭化珪素原料６の粉末６ａの表面は、炭化されていない領域３ｂを含む。
【００２７】
表面が炭化されていない領域とは、エネルギー分散型Ｘ線分光分析（ＥＤＳ）によって炭化珪素原料６の粉末６ａの表面を測定した場合に、炭素の質量分率が珪素の質量分率以下の領域のことである。一方、表面が炭化された領域とは、ＥＤＳによって炭化珪素原料６の粉末６ａの表面を測定した場合に、炭素の質量分率が珪素の質量分率よりも高い領域のことである。ＥＤＳの加速電圧はたとえば１５ｋＶである。
【００２８】
次に、炭化珪素単結晶成長開始工程（Ｓ３０：図２）が実施される。具体的には、種結晶１および炭化珪素原料６が配置された坩堝２が、たとえばアルゴンガスおよび窒素ガスを含む雰囲気ガス中において、炭化珪素が昇華する温度まで加熱される。坩堝２は、たとえば２４００℃まで加熱される。次に、坩堝２を収容している反応容器（図示せず）内の圧力がたとえば２０Ｔｏｒｒまで低減される。これにより、炭化珪素原料６が昇華を開始し、昇華した原料ガスが種結晶１の主面１ａ上に再結晶化する。これにより、種結晶１の主面１ａ上に炭化珪素単結晶１０の成長が開始される。好ましくは、反応容器内の雰囲気ガスの圧力は、０．１Ｔｏｒｒ以上１００Ｔｏｒｒ以下程度である。たとえば、アルゴンガスが１．０ｓｌｍの流量で反応容器に導入され、かつ窒素ガスが０．２ｓｌｍの流量で反応容器に導入される。種結晶１の温度は、炭化珪素原料６の温度よりも低く維持される。
【００２９】
次に、炭化珪素単結晶成長終了工程（Ｓ４０：図２）が実施される。坩堝２の温度を２４００℃程度に維持し、かつ反応容器の圧力を２０Ｔｏｒｒに維持した状態が、たとえば１０時間以上２４０時間以下程度維持される。これにより、炭化珪素単結晶１０が種結晶１の主面１ａ上に成長する（図５参照）。種結晶１の主面１ａと平行な方向に沿った炭化珪素単結晶１０の最大径Ｗ２は、たとえば１００ｍｍ以上であり、好ましくは１５０ｍｍ以上である。たとえば坩堝２の温度を低減させたり、坩堝２の雰囲気圧力を高くしたりすることにより、炭化珪素原料６の昇華が実質的に終了する。これにより、炭化珪素単結晶１０の成長が実質的に終了する。引き続き、坩堝２の温度が室温まで低減される。
【００３０】
次に、種結晶１の主面１ａ上に成長した炭化珪素単結晶１０が坩堝２から取り出される。炭化珪素単結晶１０の結晶成長が終了した後、坩堝２の原料収容部５に残っている炭化珪素原料６の粉末６ａをランダムに複数個取り出す。粉末６ａの表面をＥＤＳで分析し、粉末６ａの表面積の９０％以上が炭化している粉末６ａを特定する。たとえば、異なった観察方向から粉末６ａの表面をＳＥＭで観察してＥＤＳで分析することで、粉末６ａの表面積の９０％以上が炭化している粉末６ａを特定することができる。
【００３１】
図６を参照して、炭化珪素単結晶１０の結晶成長が終了した後における炭化珪素原料６について説明する。炭化珪素原料６は、多数の炭化珪素からなる粉末６ａ〜６ｃにより構成される。炭化珪素原料６の粉末６ａ〜６ｃの形状は様々であるが、粉末６ａ〜６ｃの最大径ｄはたとえば１００μｍ以上２ｍｍ以下程度である。炭化珪素単結晶１０の結晶成長が終了した後、炭化珪素原料６の粉末６ａ〜６ｃの多くは表面積の一部が炭化していると考えられる。
【００３２】
図７を参照して、ある炭化珪素原料６の粉末６ａの表面をＥＤＳで分析することにより、炭化した領域３ａと、炭化していない領域３ｂとを識別することが可能である。炭化している領域３ａの面積を粉末６ａの全表面積で除することにより、全表面積に対する炭化している領域３ａの割合が計算可能である。図７に示す粉末６ａの場合、表面積の９０％以上が炭化していると考えられる。図８を参照して、別の炭化珪素原料６の粉末６ｂをＥＤＳで分析すると、アイランド状に炭化していない領域３ｂが複数存在する。図８に示す粉末６ｂの場合、表面積の６０％程度が炭化していると考えられる。つまり、図８に示す粉末６ｂは、表面積が９０％以上炭化している粉末ではない。
【００３３】
炭化珪素単結晶１０の結晶成長が終了した後、坩堝２の原料収容部５に残っている炭化珪素原料６の粉末６ａをランダムに取り出した１００μｍ以上の最大径を有する炭化珪素原料６の粉末６ａの総数のうち、表面積が９０％以上炭化している粉末６ａの数の割合は３０％未満である。言い換えれば、１００μｍ以上の最大径を有する炭化珪素原料６の粉末６ａにおいて、表面積が９０％以上炭化している粉末６ａの数の割合が３０％未満の状態で炭化珪素原料６の昇華を終了させる。好ましくは、炭化珪素単結晶１０を成長させる工程後に坩堝２内に残っており、かつ１００μｍ以上の最大径を有する炭化珪素原料６の粉末６ａにおいて、表面積が９０％以上炭化している粉末６ａの数の割合が１０％未満の状態で炭化珪素原料６の昇華を終了させる。より好ましくは、１００μｍ以上の最大径を有する炭化珪素原料６の粉末６ａにおいて、表面積が９０％以上炭化している粉末６ａが１つ発生する前に炭化珪素原料６の昇華を終了させる。なお、坩堝２の原料収容部５に残っている炭化珪素原料６の粉末６ａにおいて炭化している粉末の割合が少ない場合、当該粉末６ａを用いて、新たな炭化珪素単結晶１０の結晶成長が再度行われてもよい。また坩堝２の原料収容部５に残っている炭化珪素原料６の粉末６ａに、表面が炭化していない炭化珪素原料６の粉末を追加して、新たな炭化珪素単結晶１０の結晶成長が再度行われてもよい。
【００３４】
次に、坩堝２から取り出された炭化珪素単結晶１０がスライスされる。たとえば、種結晶１の主面１ａと平行な方向に沿って炭化珪素単結晶１０がワイヤーソーによってスライスされる。これにより、複数の炭化珪素単結晶基板が得られる。
【００３５】
次に、実施の形態に係る炭化珪素単結晶の製造方法の作用効果について説明する。
実施の形態に係る炭化珪素単結晶１０の製造方法によれば、主面１ａを含む種結晶１と、炭化珪素原料６とが坩堝２内に配置される。炭化珪素原料６を昇華させて種結晶１の主面１ａ上に再結晶させることにより炭化珪素単結晶１０が成長する。炭化珪素単結晶１０を成長させる工程後に坩堝２内に残っており、かつ１００μｍ以上の最大径を有する炭化珪素原料６の粉末６ａにおいて、表面積が９０％以上炭化している粉末６ａの数の割合が３０％未満の状態で炭化珪素原料６の昇華が終了する。これにより、炭化珪素単結晶中に異種ポリタイプの混入することを効果的に抑制することができる。
【００３６】
また実施の形態に係る炭化珪素単結晶１０の製造方法によれば、炭化珪素単結晶１０を成長させる工程後に坩堝２内に残っており、かつ１００μｍ以上の最大径を有する炭化珪素原料６の粉末６ａにおいて、表面積が９０％以上炭化している粉末６ａの数の割合が１０％未満の状態で炭化珪素原料６の昇華が終了する。これにより、炭化珪素単結晶中に異種ポリタイプの混入することをより効果的に抑制することができる。
【００３７】
さらに実施の形態に係る炭化珪素単結晶１０の製造方法によれば、炭化珪素原料６に鉄が付着する。炭化珪素原料に鉄が付着していると、炭化珪素は、鉄と反応することにより、炭化珪素に鉄が付着していない場合よりも低い温度で昇華する。これにより、粉末表面の炭化が抑制されるため、炭化珪素単結晶に異種ポリタイプが混入することを効果的に抑制することができる。
【００３８】
さらに実施の形態に係る炭化珪素単結晶１０の製造方法によれば、炭化珪素原料における鉄の割合は０．１質量ｐｐｍ未満である。これにより、炭化珪素単結晶に鉄が混入することを抑制しつつ、炭化珪素単結晶に異種ポリタイプが混入することをより効果的に抑制することができる。
【００３９】
さらに実施の形態に係る炭化珪素単結晶１０の製造方法によれば、種結晶１の主面１ａと平行な方向に沿った炭化珪素単結晶１０の径は、１００ｍｍ以上である。炭化珪素単結晶の径が大きくなると異種ポリタイプが混入しやすくなる。上記炭化珪素単結晶の製造方法は、炭化珪素単結晶の径が１００ｍｍ以上の場合においてより好適に利用可能である。
【実施例】
【００４０】
本実施例において、表面積の９０％以上が炭化した原料粉末の割合を変化させて、異種ポリタイプが混入した炭化珪素単結晶の割合を調査した。
【００４１】
実施例としてサンプル１およびサンプル２に係る炭化珪素単結晶を製造し、比較例としてサンプル３およびサンプル４に係る炭化珪素単結晶を製造した。サンプル１に係る炭化珪素単結晶の製造方法においては、１００μｍ以上の最大径を有する炭化珪素原料６の粉末６ａにおいて、表面積が９０％以上炭化している粉末６ａが全くない状態で炭化珪素原料６の昇華を終了させた。サンプル２に係る炭化珪素単結晶の製造方法においては、１００μｍ以上の最大径を有する炭化珪素原料６の粉末６ａにおいて、表面積が９０％以上炭化している粉末６ａが１個以上存在し、かつ表面積が９０％以上炭化している粉末６ａの数の割合が３０％未満の状態で炭化珪素原料６の昇華を終了させた。サンプル３に係る炭化珪素単結晶の製造方法においては、１００μｍ以上の最大径を有する炭化珪素原料６の粉末６ａにおいて、表面積が９０％以上炭化している粉末６ａの数の割合が３０％以上５０％未満の状態で炭化珪素原料６の昇華を終了させた。サンプル４に係る炭化珪素単結晶の製造方法においては、１００μｍ以上の最大径を有する炭化珪素原料６の粉末６ａにおいて、表面積が９０％以上炭化している粉末６ａの数の割合が５０％以上の状態で炭化珪素原料６の昇華を終了させた。上記以外の製造方法は、上記実施の形態で説明した方法と同様である。種結晶１としてポリタイプ４Ｈの炭化珪素単結晶を用いた。種結晶１の主面１ａの直径を１００ｍｍとした。炭化珪素原料６の粉末の総重量を１０００ｇとした。炭化珪素単結晶の成長温度を２４００℃とし、成長圧力を２０Ｔｏｒｒとした。アルゴンの流量を１．０ｓｌｍとし、窒素の流量を０．２ｓｌｍとした。
【００４２】
炭化珪素単結晶の結晶成長が終了した後、坩堝２の原料収容部５に残っている炭化珪素原料６の粉末を取り出し、粉末の表面をＳＥＭで観察した。図９を参照して、表面積の９０％以上の領域が炭化している炭化珪素原料６の粉末の例を示す。相対的に黒い領域３ａが炭化している領域であり、相対的に白い領域３ｂが炭化していない領域である。図９に示すように、粉末の表面の大部分は相対的に黒い領域３ａであるため、粉末の表面の大部分が炭化している領域であると考えられる。一方、図１０を参照し、表面積の５０％未満程度の領域が炭化している炭化珪素原料６の粉末の例を示す。相対的に黒い領域３ａが炭化している領域であり、相対的に白い領域３ｂが炭化していない領域である。図１０に示すように、粉末の表面の多くの領域において相対的に白い領域３ｂが存在するため、炭化している領域はそれほど多くないと考えられる。以上のように、炭化珪素原料６の粉末をＳＥＭで観察することにより、炭化している領域を概略的に把握することができる。
【００４３】
炭化珪素原料６の粉末の表面が炭化しているかどうかを詳細に調べるために、粉末の表面をＥＤＳで分析した。図１１を参照して、横軸はエネルギーを示し、縦軸は各元素の強度を示す。図１１の右上には、各元素の質量比率とその確度が示されている。つまり、ＥＤＳにより各元素の質量比率が測定可能である。図１１から分かるように、粉末の表面のＥＤＳ測定領域における珪素の質量比率は８１．９％であり、炭素の質量比率は１５．１％であり、かつ酸素の質量比率は２．９％であった。珪素の質量比率を炭素の質量比率で除した値は８１．９／１５．１＝約５．４２であった。珪素の質量比率を炭素の質量比率で除した値が１以上の場合、当該表面の領域を炭化していない領域と判断し、珪素の質量比率を炭素の質量比率で除した値が１より小さい場合、当該表面の領域を炭化している領域と判断した。各サンプルから、ランダムに最大径が１００μｍ以上の粉末を複数個取り出し、ＥＤＳで粉末の表面を分析した。表面積の９０％以上の領域が炭化している粉末の個数を数えて、表面積の９０％以上が炭化した原料粉末の個数の割合を計算した。
【００４４】
【表１】
2015151284.tif 000003
【００４５】
表１を参照して、表面積の９０％以上が炭化した原料粉末の割合と、異種ポリタイプが混入した割合との関係について説明する。
【００４６】
表面積の９０％以上が炭化した原料粉末がない場合（サンプル１）、炭化珪素単結晶１０に異種ポリタイプが混入した割合は、１％未満であった。表面積の９０％以上が炭化した原料粉末が１個以上存在し、かつ表面積の９０％以上が炭化した原料粉末の割合が３０％未満の場合（サンプル２）、炭化珪素単結晶１０に異種ポリタイプが混入した割合は、１％以上１０％未満であった。一方、表面積の９０％以上が炭化した原料粉末の割合が３０％以上５０％未満の場合（サンプル３）、炭化珪素単結晶１０に異種ポリタイプが混入した割合は、１０％以上５０％未満であった。表面積の９０％以上が炭化した原料粉末の割合が５０％以上の場合（サンプル４）、炭化珪素単結晶１０に異種ポリタイプが混入した割合は、５０％以上であった。以上の結果より、表面積の９０％以上が炭化した原料粉末の割合が３０％未満の場合、炭化珪素単結晶１０に異種ポリタイプが混入することを効果的に抑制可能であることが確認された。
【００４７】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【符号の説明】
【００４８】
１  種結晶
１ａ  主面
２  坩堝
３ａ  炭化している領域
３ｂ  炭化していない領域
４  種結晶保持部
５  原料収容部
６  炭化珪素原料
６ａ，６ｂ，６ｃ  粉末
１０  炭化珪素単結晶
ｄ  最大径
【図１】
2015151284.tif 000004
【図２】
2015151284.tif 000005
【図３】
2015151284.tif 000006
【図４】
2015151284.tif 000007
【図５】
2015151284.tif 000008
【図６】
2015151284.tif 000009
【図７】
2015151284.tif 000010
【図８】
2015151284.tif 000011
【図１１】
2015151284.tif 000012
【図９】
2015151284.tif 000013
【図１０】
2015151284.tif 000014